(57)【特許請求の範囲】
【請求項１】
炭素数４以上のα−オレフィン含量が１〜１５モル％未満であり、エチレン含量が５モル％以下であるプロピレンとエチレンおよび／または炭素数４以上のα−オレフィンの共重合体成分（Ａ）１〜３０重量％を第一工程で重合し、次いで、炭素数４以上のα−オレフィン含量が１５以上〜３０モル％以下であり、エチレン含量が５モル％以下であるプロピレンとエチレンおよび／または炭素数４以上のα−オレフィンとの共重合体成分（Ｂ）７０〜９９重量％を第二工程以降で重合して得られるプロピレン系共重合体２０〜７５重量％と、プロピレン単独重合体、プロピレン−エチレンランダム共重合体、プロピレン−α−オレフィンランダム共重合体およびプロピレン−エチレン−α−オレフィンランダム共重合体からなる群から選ばれる少なくとも１種の重合体２５〜８０重量％とを含有するポリプロピレン組成物１００重量部に対して、炭化水素樹脂５〜６０重量部が配合された樹脂組成物を製膜し、少なくとも一軸方向に延伸して得られることを特徴とするシュリンク包装用フィルム。
【請求項２】
共重合体成分（Ａ）がプロピレンと炭素数４以上のα−オレフィンの共重合体であり、共重合体成分（Ｂ）がプロピレンと炭素数４以上のα−オレフィンの共重合体であることを特徴とする請求項１記載のシュリンク包装用フィルム。
【請求項３】
炭化水素樹脂の配合量が１０〜６０重量部であることを特徴とする請求項１記載のシュリンク包装用フィルム。
【請求項４】
請求項１〜３のいずれかに記載のシュリンク包装用フィルムからなる少なくとも１つの層を有することを特徴とする多層シュリンク包装用フィルム。
【請求項５】
多層シュリンク包装用フィルムの中間層が、請求項１〜３のいずれかに記載のシュリンク包装用フィルムからなり、３層以上であることを特徴とする請求項４記載の多層シュリンク包装用フィルム。
【請求項６】
請求項１〜３のいずれかに記載のシュリンク包装用フィルム、または、請求項４又は５に記載の多層シュリンク包装用フィルムからなることを特徴とするシュリンク包装用ラベル。
【発明の詳細な説明】
【０００１】
【発明の属する技術分野】
本発明は、シュリンク包装用フィルムおよびそれからなるシュリンク包装用ラベルに関するものである。さらに詳しくは、高い加熱収縮率を有し、経時自然収縮率が小さく、腰のあるシュリンク包装用フィルムおよびそれからなるシュリンク包装用ラベルに関するものである。
【０００２】
【従来の技術】
現在、ＰＥＴボトルや瓶などのシュリンク包装用フィルムの素材としては、ポリ塩化ビニル、ポリスチレン、ＰＥＴ、ポリプロピレン等が知られている。
ポリ塩化ビニルからなるシュリンク包装フィルムは、優れた特性を有するが、廃棄物処理の観点から他の材料への代替が進められている。ポリスチレンからなるシュリンク包装フィルムは、耐候性が悪く、経時自然収縮率が大きいものである。ＰＥＴからなるシュリンク包装フィルムは、原料が高価で、安価な材料が望まれている。
最近、ＰＥＴボトルのリサイクルが本格化してきており、ポリ塩化ビニル、ポリスチレンまたはＰＥＴからなるシュリンク包装用ラベルは、ＰＥＴボトル本体と密度が近く、これらのラベルとＰＥＴボトル本体を水を用いて浮遊分離することは難しいものである。
【０００３】
また、ポリプロピレンからなるシュリンク包装用フィルムについては、例えば、特開平２−２５１５４９号公報には、特定のプロピレン−α−オレフィン共重合体と特定の炭化水素樹脂を含有する樹脂組成物からなる加熱収縮率が高く、腰も高いシュリンク包装フィルムが記載されているが、経時自然収縮率については改良が望まれていた。
【０００４】
【発明が解決しようとする課題】
本発明の課題は、高い加熱収縮率を有し、経時自然収縮率が小さく、腰のあるシュリンク包装用フィルムおよびそれからなるシュリンク包装用ラベルを提供することにある。
【０００５】
【課題を解決するための手段】
本願発明者らは、以上の実状に鑑み、鋭意検討した結果、特定のプロピレンとエチレンおよび／または炭素数４以上のα−オレフィンの共重合体成分を特定量、第一工程で重合し、次いで特定のプロピレンとエチレンおよび／または炭素数４以上のα−オレフィンの共重合体成分を特定量、第二工程以降で重合して得られるプロピレン系共重合体を含有するポリプロピレン組成物に特定量の炭化水素樹脂が配合された樹脂組成物を製膜し、少なくとも一軸方向に延伸して得られるシュリンク包装用フィルムおよびそれからなるシュリンク包装用ラベルが、上記の課題を解決できることを見出し、本発明を完成するに至った。
【０００６】
すなわち、本発明は、炭素数４以上のα−オレフィン含量が１〜１５モル％未満であり、エチレン含量が５モル％以下であるプロピレンとエチレンおよび／または炭素数４以上のα−オレフィンの共重合体成分（Ａ）１〜３０重量％を第一工程で重合し、次いで、炭素数４以上のα−オレフィン含量が１５以上〜３０モル％以下であり、エチレン含量が５モル％以下であるプロピレンとエチレンおよび／または炭素数４以上のα−オレフィンとの共重合体成分(Ｂ)７０〜９９重量％を第二工程以降で重合して得られるプロピレン系共重合体２０〜７５重量％と、プロピレン単独重合体、プロピレン−エチレンランダム共重合体、プロピレン−α−オレフィンランダム共重合体およびプロピレン−エチレン−α−オレフィンランダム共重合体からなる群から選ばれる少なくとも１種の重合体２５〜８０重量％とを含有するポリプロピレン組成物１００重量部に対して、炭化水素樹脂５〜６０重量部が配合された樹脂組成物を製膜し、少なくとも一軸方向に延伸して得られるシュリンク包装用フィルムおよびそれからなるシュリンク包装用ラベルに係るものである。以下、本発明を詳細に説明する。
【０００７】
【発明の実施の形態】
本発明で用いられるプロピレン系共重合体とは、プロピレンとエチレンおよび／または炭素数４以上のα−オレフィンの共重合体成分（Ａ）を第一工程で重合し、次いでプロピレンとエチレンおよび／または炭素数４以上のα−オレフィンの共重合体成分(Ｂ)を第二工程以降で重合して得られる共重合体である。プロピレンとエチレンおよび／または炭素数４以上のα−オレフィンの共重合体成分（Ａ）として、好ましくはプロピレンと炭素数４以上のα−オレフィンの共重合体成分であり、プロピレンとエチレンおよび／または炭素数４以上のα−オレフィンの共重合体成分(Ｂ)として、好ましくはプロピレンと炭素数４以上のα−オレフィンの共重合体成分である。
【０００８】
プロピレンとエチレンおよび／または炭素数４以上のα−オレフィンの共重合体成分（Ａ）の含量は１〜３０重量％であり、好ましくは５〜３０重量％であり、さらに好ましくは５〜２０重量である。プロピレンとエチレンおよび／または炭素数４以上のα−オレフィンの共重合体成分(Ｂ)の含量は７０〜９９重量％であり、好ましくは７０〜９５重量％であり、さらに好ましくは８０〜９５重量％である。
【０００９】
成分（Ａ）の含量が１重量％未満の場合（即ち、成分(Ｂ)の含量が９９重量％を超えた場合）、シュリンク包装用フィルムの腰が低くなることがあり、成分（Ａ）の含量が３０重量％を超えた場合（即ち、成分(Ｂ)の含量が７０重量％未満である場合）、加工性が不充分であることがある。
【００１０】
プロピレンとエチレンおよび／または炭素数４以上のα−オレフィンの共重合体成分（Ａ）に含まれる炭素数４以上のα―オレフィン含量は１〜１５モル％未満であり、好ましくは５〜１５モル％未満であり、さらに好ましくは５〜１０モル％である。成分（Ａ）に含まれる炭素数４以上のα−オレフィン含量が１モル％未満の場合、加工性が不充分であることがあり、１５モル％以上の場合、成分（Ａ）の重合を安定に行うことが困難になることがある。
【００１１】
プロピレンとエチレンおよび／または炭素数４以上のα−オレフィンの共重合体成分（Ｂ）に含まれる炭素数４以上のα―オレフィン含量は１５以上〜３０モル％以下であり、好ましくは１５以上〜２５モル％以下である。成分（Ｂ）に含まれる炭素数４以上のα−オレフィン含量が１５モル％未満の場合、加工性が不充分なことがあり、３０モル％を超えた場合、シュリンク包装用フィルムの腰が低くなることがある。
【００１２】
プロピレンとエチレンおよび／または炭素数４以上のα−オレフィンの共重合体成分（Ａ）に含まれるエチレン含量は５モル％以下であり、好ましくは３モル％以下である。プロピレンとエチレンおよび／または炭素数４以上のα−オレフィンの共重合体成分（Ｂ）に含まれるエチレン含量は５モル％以下であり、好ましくは３モル％以下である。成分（Ａ）または成分（Ｂ）に含まれるエチレンが５モル％を超えた場合、経時でフィルムが白化したり、腰が低くなることがある。
【００１３】
プロピレンとエチレンおよび／または炭素数４以上のα−オレフィンの共重合体成分（Ａ）または成分（Ｂ）に含まれる炭素数４以上のα−オレフィンとしては、例えば、１−ブテン、２−メチル−１−プロペン、１−ペンテン、２−メチル−１−ブテン、３−メチル−１−ブテン、１−ヘキセン、２−エチル−１−ブテン、２，３−ジメチル−１−ブテン、２−メチル−１−ペンテン、３−メチル−１−ペンテン、４−メチル−１−ペンテン、３，３−ジメチル−１−ブテン、１−ヘプテン、メチル−１−ヘキセン、ジメチル−１−ペンテン、エチル−１−ペンテン、トリメチル−１−ブテン、メチルエチル−１−ブテン、１−オクテン、メチル−１−ペンテン、エチル−１−ヘキセン、ジメチル−１−ヘキセン、プロピル−１−ヘプテン、メチルエチル−１−ヘプテン、トリメチル−１−ペンテン、、プロピル−１−ペンテン、ジエチル−１−ブテン、１−ノネン、１−デセン、１−ウンデセン、１−ドデセン等が挙げられ、好ましくは、１−ブテン、１−ペンテン、１−ヘキセン、１−オクテンであり、さらに好ましくは、共重合特性、経済性等の観点から、１−ブテン、１−ヘキセンである。
【００１４】
プロピレンとエチレンおよび／または炭素数４以上のα−オレフィンの共重合体成分（Ａ）または成分（Ｂ）としては、例えば、プロピレン−１−ブテン共重合体成分、プロピレン−１−ヘキセン共重合体成分、プロピレン−エチレン−１−ブテン共重合体成分、プロピレン−エチレン−１−ヘキセン共重合体成分等が挙げられ、好ましくはプロピレン−１−ブテン共重合体成分、プロピレン−１−ヘキセン共重合体成分である。共重合体成分（Ａ）および成分（Ｂ）は、同じであってもよく、異なっていてもよい。
【００１５】
本発明で用いられるプロピレン系共重合体としては、例えば、（プロピレン−１−ブテン）−（プロピレン−１−ブテン）共重合体、（プロピレン−１−ブテン）−（プロピレン−エチレン−１−ブテン）共重合体、（プロピレン−エチレン−１−ブテン）−（プロピレン−１−ブテン）共重合体、（プロピレン−エチレン−１−ブテン）−（プロピレン−エチレン−１−ブテン）共重合体、（プロピレン−１−ヘキセン）−（プロピレン−１−ヘキセン）共重合体等が挙げられ、好ましくは（プロピレン−１−ブテン）−（プロピレン−１−ブテン）共重合体および（プロピレン−１−ヘキセン）−（プロピレン−１−ヘキセン）共重合体であり、さらに好ましくは（プロピレン−１−ブテン）−（プロピレン−１−ブテン）共重合体である。
【００１６】
本発明で用いられるプロピレン系共重合体の製造は、公知の重合用触媒を用いて、公知の重合方法において第一工程と第二工程以降の工程からなる多段階の重合により行うことができる。
重合用触媒としては、チーグラー・ナッタ型触媒、メタロセン系触媒等が挙げられ、好ましくはＴｉ、Ｍｇ、ハロゲンを必須成分として含有する触媒である。例えば、マグネシウム化合物にＴｉ化合物を複合化させた固体触媒成分等からなるＴｉ−Ｍｇ系触媒、この固体触媒成分と有機アルミニウム化合物および必要に応じて電子供与性化合物等の第３成分からなる触媒系であり、例えば、特開昭６１−２１８６０６号公報、特開昭６１−２８７９０４号公報、特開平７−２１６０１７号公報等に記載された触媒系が挙げられる。
【００１７】
重合方法としては、バルク重合法、溶液重合法、スラリー重合法、気相重合法等が挙げられ、好ましくはスラリー重合法、気相重合法である。これらの重合法は、バッチ式であってもよく、連続式であってもよい。
本発明の製造方法は、前記の重合方法において、第一工程とそれ以降の工程からなる多段階で重合を行うものである。第一工程の重合方法と第二工程以降の工程の重合方法は、同じであってもよく、異なっていてもよい。例えば、溶液−溶液重合法、スラリー−スラリー重合法、気相−気相重合法、溶液−気相重合法、スラリー−気相重合法、溶液−気相−気相重合法、スラリー−気相−気相重合法、バルク−気相−気相重合法等が挙げられ、好ましくは、気相−気相重合法、バルク−気相重合法、バルク−気相−気相重合法である。
【００１８】
本発明で用いられるプロピレン組成物とは、上記のプロピレン系共重合体を含有するものであり、他の樹脂を配合しても良い。プロピレン系共重合体の含量は、加熱収縮率の観点から、好ましくは２０重量％以上であり、さらに好ましくは５０重量％以上である。
【００１９】
ポリプロピレン組成物に配合しても良い樹脂としては、例えば、プロピレン単独重合体、プロピレン−エチレンランダム共重合体、プロピレン−α−オレフィンランダム共重合体、プロピレン−エチレン−α−オレフィンランダム共重合体等が挙げられ、加工性の観点から、好ましくは融点が低いものであり。さらに好ましくは融点が１４０℃以下のものである。また、これらの樹脂を２種類以上配合しても良い。
【００２０】
本発明で用いられる炭化水素樹脂としては、石油樹脂、テルペン樹脂、シクロペンジエン樹脂、クマロンインデン樹脂等が挙げられ、好ましくはこれら樹脂の中で極性基を有しないもの、水素を付加して水添率が９５％以上のものである。また、これらの樹脂を単独で用いても、併用しても良い。
【００２１】
また、加熱収縮率および経時自然収縮率の観点から、炭化水素樹脂の軟化点（環球法により求められる軟化点）は、好ましくは１２０℃以上であり、さらに好ましくは１３０℃以上である。
【００２２】
本発明で用いられる樹脂組成物（製膜に供する樹脂組成物）は、ポリプロピレン組成物１００重量部に対して、炭化水素樹脂５〜６０重量部が配合されたものである。炭化水素樹脂の配合量は、好ましくは１０〜５０重量部である。炭化水素樹脂の配合量が５重量部未満の場合、加熱収縮率が低くなることがあり、６０重量部を超えた場合、シュリンク包装用フィルムの腰が低くなることがある。
【００２３】
本発明で用いられる樹脂組成物（製膜に供する樹脂組成物）には、本発明の目的及び効果を損なわない範囲で、必要に応じて、添加剤やその他の樹脂を添加しても良い。添加剤としては、例えば、酸化防止剤、耐ブロッキング剤、滑剤、帯電防止剤、防曇剤および造核剤等が挙げられる。その他の樹脂としては、例えば、エチレン−プロピレンエラストマーやエチレン−１−ブテンエラストマー等のエラストマー、エチレン−α−オレフィン共重合体、ポリ１−ブテン、１−ブテン−α−オレフィン共重合体、ポリエチレン、エチレン−極性モノマー共重合体等が挙げられる。これらのその他の樹脂は単独で用いても良く、２種類以上を併用しても良い。
【００２４】
本発明で用いられる樹脂組成物（製膜に供する樹脂組成物）の製造方法としては、公知の方法で均一に分散させる方法が挙げられる。例えば、押出し溶融ブレンドを用いる方法、バンバリーブレンドを用いる方法等が挙げられる。
【００２５】
本発明で用いられる樹脂組成物（製膜に供する樹脂組成物）を製膜する方法としては、特に制限はなく、公知の製膜法が挙げられる。例えば、Ｔダイ法、チューブラー法等が挙げられ、好ましくはＴダイ法である。
【００２６】
また、樹脂組成物を製膜して得られたフィルムを、少なくとも一軸方向に延伸する方法としては、特に制限はなく、公知の延伸方法が挙げられる。例えば、ロール延伸、ロール圧延、テンター横一軸延伸などの１軸延伸方法やテンター２軸延伸方法が挙げられる。
【００２７】
延伸温度は、通常、常温から樹脂組成物の融点以下であり、加熱収縮率の観点から、好ましくは均一な延伸ができる範囲で、できるだけ低温である。
面延伸倍率は、通常、2倍から１００倍であり、好ましくは２倍から５０倍である。そして、ＭＤ、ＴＤの延伸倍率は必ずしもバランスさせる必要はなく、それぞれの用途に応じて任意に選択できる。例えば、ＰＥＴボトル等のラベルの場合、主に一軸方向に配向されていることが好ましい。
【００２８】
延伸後の熱固定は、実施しても良く、実施しなくても良い。経時自然収縮率の観点から、実施する方が好ましい。熱固定の方法や条件としては、特に制限はないが、好ましくは熱固定の温度が延伸温度以上であること、経時自然収縮率の観点から熱固定時に緩和させることが挙げられ、さらに好ましくは５％以上収縮させることが挙げられる。
【００２９】
本発明のシュリンク包装用フィルムの厚みは、特に限定されないが、好ましくは１０〜２５０μｍであり、さらに好ましくは３０〜１５０μｍである。
【００３０】
本発明のシュリンク包装用フィルムは、単層フィルムでも良く、多層フィルムでも良い。加工性およびフィルムのべたつきを抑えるという観点から、好ましくは多層フィルムである。多層フィルムとしては、本発明のシュリンク包装用フィルムの片外層または両外層に任意の樹脂を積層して得られるものが挙げられる。片外層または両外層に用いる樹脂としては、例えば、ポリエチレン、ポリプロピレン等が挙げられ、好ましくはポリプロピレンである。積層する方法としては、共押出し法、ラミネーション法、接着剤による貼り合わせ法等が挙げられ、好ましくは多層ダイを用いた共押出し法である。
本発明のシュリンク包装用フィルムは、加熱収縮率が高く、経時自然収縮率が低く、腰があることから各種包装用途で好適に使用され、特にＰＥＴボトルや瓶のシュリンク包装用ラベルに使用できる。
【００３１】
【実施例】
以下、実施例及び比較例によって本発明をより具体的に説明するが、本発明は実施例のみに何ら限定されるものではない。なお、発明の詳細な説明および実施例及び比較例中の各項目の物性値は、下記の方法で測定した。
【００３２】
（１）プロピレン系共重合体に含まれる共重合体成分（Ａ）および成分（Ｂ）の含量（単位：重量％）
物質収支から求めた。
【００３３】
（２）共重合体成分（Ａ）および成分（Ｂ）に含まれる１−ブテン含量（単位：モル％）
高分子ハンドブック（１９９５年、紀伊国屋書店発行）の６１９ページに記載されているＩＲスペクトル測定を行い、成分（Ａ）およびプロピレン系共重合体に含まれる１−ブテン含量を求めた。成分（Ｂ）に含まれる１−ブテン含量は、成分（Ａ）、成分（Ｂ）の含量および成分（Ａ）およびプロピレン系共重合体に含まれる１−ブテン含量を用いて下式より算出した。
(成分(Ｂ)中の1-ブテン含量) ＝[ (プロピレン系共重合体中の1-ブテン含量)×100
-  (成分(Ａ)中の1-ブテン含量)×(成分(Ａ)の含量)]/(成分(Ｂ)の含量)
【００３４】
（３）共重合体成分（Ａ）および成分（Ｂ）に含まれるエチレン含量（単位：モル％）
高分子ハンドブック（１９９５年、紀伊国屋書店発行）の６１６ページに記載されているＩＲスペクトル測定を行い、成分（Ａ）およびプロピレン系共重合体に含まれるエチレン含量を求めた。成分（Ｂ）に含まれるエチレン含量は、成分（Ａ）、成分（Ｂ）の含量および成分（Ａ）およびプロピレン系共重合体に含まれるエチレン含量を用いて下式より算出した。
(成分(Ｂ)中のエチレン含量) ＝[ (プロピレン系共重合体中のエチレン含量)×100
-  (成分(Ａ)中のエチレン含量)×(成分(Ａ)の含量)]/(成分(Ｂ)の含量)
【００３５】
(４）ヤング率（単位：ｋｇｆ／ｃｍ2）
加工して得られたフィルムから縦方向（ＭＤ）に幅２０ｍｍの試験片を採取し、引張試験機によりチャック間隔６０ｍｍ、引張速度５ｍｍ／分でＳ−Ｓ曲線をとり、初期弾性率を測定した。
【００３６】
（５）加熱収縮率（単位：％）
加工して得られたフィルムから１２０ｍｍ(ＴＤ方向)×１０ｍｍ(ＭＤ方向)の短冊上の試験片を採取し、試験片を８０℃のグリセリン浴に３０秒間浸漬したときの加熱前後のＴＤ方向の長さ（単位：ｍｍ）を測定し、下式より算出した。
加熱収縮率  ＝（（１２０−加熱後の寸法））／１２０）×１００
【００３７】
（６）経時自然収縮率（単位：％）
加工直後のフィルムの中央付近にＴＤ方向に幅１０００ｍｍのマークを付け、室温２３℃、湿度５０％で３０日経過後のマーク間の寸法（単位：ｍｍ）を測定し、下式より算出した。
経時自然収縮率  ＝（（１０００−経時後の寸法））／１０００）×１００
【００３８】
実施例１
Ｔｉ、Ｍｇ、ハロゲンを必須成分として含有する触媒を用いて第一工程で１−ブテン含量９．２モル％のプロピレン−１−ブテン共重合体成分を総量の９重量％重合し、次いで第二工程で１−ブテン含量２０．７モル％のプロピレン−１−ブテン共重合体成分を総量の９１重量％重合することによりプロピレン系共重合体（１−ブテン含量：１９．７モル％）を得た。
上記で得られたプロピレン系共重合体７５重量％とプロピレン−エチレンランダム共重合体（エチレン含量：８．０モル％）２５重量％からなるポリプロピレン組成物１００重量部に対して荒川化学製アルコンＰ−１４０（軟化点：１４０℃）を２５重量部配合してなる樹脂組成物を中間層として、両外層に富士シリシア化学製サイリシア５５０を３０００ｐｐｍ含むプロピレン−エチレン−１−ブテンランダム共重合体（エチレン含量：６．２モル％、１−ブテン含量：２．９モル％）を用いた３層構成フィルム（厚み構成比：１／１０／１）を製膜し、予熱６０℃−延伸５５℃−熱固定６０℃の条件で横一軸方向に６．４倍（熱固定で１０％緩和した。）に延伸して厚み５０μｍのフィルムを得た。得られたフィルムの物性を表１に示した。
【００３９】
実施例２
延伸条件の熱固定を７０℃に変更した以外は実施例１と同様の方法でフィルムを得た。得られたフィルムの物性を表１に示した。
【００４０】
実施例３
実施例１で得られたプロピレン系共重合体５０重量％とプロピレン−エチレンランダム共重合体（エチレン含量：８．０モル％）５０重量％かなるポリプロピレン組成物１００重量部に対して荒川化学製アルコンＰ−１４０（軟化点：１４０℃）を２５重量部配合してなる樹脂組成物を中間層として、両外層に富士シリシア化学製サイリシア５５０を３０００ｐｐｍ含むプロピレン−エチレン−１−ブテンランダム共重合体（エチレン含量：６．２モル％、１−ブテン含量：２．９モル％）を用いた３層構成フィルム（厚み構成比：１／１０／１）を製膜し、予熱６０℃−延伸５５℃−熱固定７０℃の条件で横一軸方向に６．４倍（熱固定で１０％緩和した。）に延伸して厚み５０μのフィルムを得た。得られたフィルムの物性を表１に示した。
【００４１】
比較例１
Ｔｉ、Ｍｇ、ハロゲンを必須成分として含有する触媒を用いて一段で１−ブテン含量１７．５モル％のプロピレン−１−ブテン共重合体を得た。
上記で得られたプロピレン−１−ブテン共重合体を用いた以外は実施例１と同様の方法でフィルムを得た。得られたフィルムの物性を表１に示した。
【００４２】
【表１】
0004491938.tif 000002
【００４３】
本発明の要件を満足する実施例１〜３は、加熱収縮率が高く、経時自然収縮率が小さいものであり、また、フィルムの腰（ヤング率）も実用レベルにあるものであることが分かる。
これに対して、本発明の要件である第一工程とそれ以降の工程で重合して得られるプロピレン系共重合体を用いなかった比較例１は加熱収縮率が低く、経時自然収縮率も大きいものであった。
【００４４】
【発明の効果】
以上、詳細に説明したとおり、本発明により、高い加熱収縮率を有し、経時自然収縮率が小さく、腰のあるシュリンク包装用フィルムおよびそれからなるシュリンク包装用ラベルが提供される。